(57)【要約】【課題】優れた煌めき感を有する金属光沢を備えるとともに、加飾部が浮き上がって見える加飾パネル、及びその製造方法を提供する。【解決手段】樹脂基材１（アクリル系樹脂等）と、樹脂基材１の一面に形成されている凹部３と、樹脂基材１の一面のうちの凹部３が形成されていない箇所に設けられている樹脂層２（アクリルウレタン樹脂層等）と、樹脂層２及び凹部３の各々の表面上に設けられている金属蒸着層４（アルミニウム蒸着層等）と、を備え、凹部３は横断面が円弧状であり、凹部３の、樹脂基材１の一面との境界部が丸みを帯びている加飾パネル、及び特定の凹部形成工程と加飾部形成工程とを備える加飾パネルの製造方法。【選択図】図４
2013215998.tif 000002
【特許請求の範囲】
【請求項１】
樹脂基材と、
前記樹脂基材の一面に形成されている凹部と、
前記樹脂基材の前記一面のうちの前記凹部が形成されていない箇所に設けられている樹脂層と、
前記樹脂層及び前記凹部の各々の表面上に設けられている金属蒸着層と、を備え、
前記凹部は横断面が円弧状であり、前記凹部の、前記樹脂基材の前記一面との境界部が丸みを帯びていることを特徴とする加飾パネル。
【請求項２】
前記凹部は、レーザー光の照射により、前記樹脂基材を構成する樹脂が溶融し、その後、固化して形成された請求項１に記載の加飾パネル。
【請求項３】
前記樹脂層は、有色透光層又は不透光層である請求項１又は２に記載の加飾パネル。
【請求項４】
前記金属蒸着層の表面に樹脂隠蔽層が設けられている請求項１乃至３のうちのいずれか１項に記載の加飾パネル。
【請求項５】
請求項１乃至４のうちのいずれか１項に記載の加飾パネルの製造方法であって、
前記樹脂基材と、前記樹脂基材の一面の全面に設けられた加工前樹脂層と、を備える積層体に、前記加工前樹脂層の側からレーザー光を照射し、前記加工前樹脂層の一部を除去して前記樹脂層を設けるとともに、前記樹脂基材のうちの除去された前記加工前樹脂層の下面であった箇所に、前記凹部を形成する凹部形成工程と、
前記樹脂層及び前記凹部の各々の表面上に金属蒸着層を設けて加飾部を形成する加飾部形成工程と、を備えることを特徴とする加飾パネルの製造方法。
【請求項６】
前記樹脂基材がアクリル樹脂製であり、前記レーザー光が炭酸ガスレーザー光である請求項５に記載の加飾パネルの製造方法。
【請求項７】
前記レーザー光の光路のうちの同方向であって、且つ隣り合う光路の各々の側端部の一部が重なっている請求項５又は６に記載の加飾パネルの製造方法。
【発明の詳細な説明】
【技術分野】
【０００１】
本発明は、加飾パネル及びその製造方法に関する。更に詳しくは、本発明は、表面が滑らかで、周縁部が丸みを帯びている横断面が円弧状の凹部が一面に形成された樹脂基材の表面に、加飾のための金属蒸着層が設けられているため、優れた煌めき感を有する金属光沢を備えるとともに、加飾部が浮き上がって見える加飾パネル、及びその製造方法に関する。
【背景技術】
【０００２】
金属光沢を有する加飾パネルは、従来、樹脂層の表面に金属層が設けられた基板、及びこの基板の金属層の表面に更に保護用の透光性の樹脂層が設けられた基板等を加工する方法により作製されている。また、この加工は機械的な切削加工及びレーザー光の照射等によりなされることが多い。
【０００３】
上述のような加飾パネルとして、透光材と、この透光材と識別可能な中間材とを貼り合わせてなる積層体の中間材面に切削加工を施して立体状の模様凹部を形成し、模様凹部を被蓋する如く裏当材を貼り合わせた装飾材が知られており（例えば、特許文献１参照）、深みのある立体感に富んだ絵柄模様が表出されると説明されている。また、成型品と、裏面に金属光沢層を設けた光透過着色層とで構成され、成型品の光透過部と、光透過着色層表面に形成された凹凸とが互いに対峙して固定された加飾成形品も知られており（例えば、特許文献２参照。）、長期間使用しても飽きのこない変化に富んだデザインを有し、長期間の使用に耐えると説明されている。
【先行技術文献】
【特許文献】
【０００４】
【特許文献１】特開平８−２９０７７０号公報
【特許文献２】特開２０１０−２３３３７号公報
【発明の概要】
【発明が解決しようとする課題】
【０００５】
しかし、特許文献１に記載された装飾材、及び特許文献２に記載された加飾成形品では、加飾部が、優れた煌めき感を有し、特に優れた金属光沢を備えるとともに、立体的に浮き上がって見える加飾パネルについては言及されておらず、金属光沢をより向上させ、且つより立体的な加飾部とすることについては着目されていない。
【０００６】
本発明は、上述のような従来技術の状況に鑑みてなされたものであり、表面が滑らかで、周縁部が丸みを帯びている横断面が円弧状の凹部が一面に形成された樹脂基材の表面に、加飾のための金属蒸着層が設けられているため、優れた煌めき感を有する金属光沢を備えるとともに、加飾部が浮き上がって見える加飾パネル、及びその製造方法を提供することを目的とする。
【課題を解決するための手段】
【０００７】
本発明は以下のとおりである。
１．樹脂基材と、
前記樹脂基材の一面に形成されている凹部と、
前記樹脂基材の前記一面のうちの前記凹部が形成されていない箇所に設けられている樹脂層と、
前記樹脂層及び前記凹部の各々の表面上に設けられている金属蒸着層と、を備え、
前記凹部は横断面が円弧状であり、前記凹部の、前記樹脂基材の前記一面との境界部が丸みを帯びていることを特徴とする加飾パネル。
２．前記凹部は、レーザー光の照射により、前記樹脂基材を構成する樹脂が溶融し、その後、固化して形成された前記１．に記載の加飾パネル。
３．前記樹脂層は、有色透光層又は不透光層である前記１．又は２．に記載の加飾パネル。
４．前記金属蒸着層の表面に樹脂隠蔽層が設けられている前記１．乃至３．のうちのいずれか１項に記載の加飾パネル。
５．前記１．乃至４．のうちのいずれか１項に記載の加飾パネルの製造方法であって、
前記樹脂基材と、前記樹脂基材の一面の全面に設けられた加工前樹脂層と、を備える積層体に、前記加工前樹脂層の側からレーザー光を照射し、前記加工前樹脂層の一部を除去して前記樹脂層を設けるとともに、前記樹脂基材のうちの除去された前記加工前樹脂層の下面であった箇所に、前記凹部を形成する凹部形成工程と、
前記樹脂層及び前記凹部の各々の表面上に金属蒸着層を設けて加飾部を形成する加飾部形成工程と、を備えることを特徴とする加飾パネルの製造方法。
６．前記樹脂基材がアクリル樹脂製であり、前記レーザー光が炭酸ガスレーザー光である前記５．に記載の加飾パネルの製造方法。
７．前記レーザー光の光路のうちの同方向であって、且つ隣り合う光路の各々の側端部の一部が重なっている前記５．又は６．に記載の加飾パネルの製造方法。
【発明の効果】
【０００８】
本発明の加飾パネルは、樹脂層と、横断面が円弧状であり、且つ樹脂基材の一面との境界部が丸みを帯びている凹部との表面上に金属蒸着層が設けられてなる加飾部を備える。そのため、輝度の高い金属光沢を有する文字及び／又は図柄が鮮明に表示され、且つ立体的に浮き上がって見える加飾パネルとすることができる。
また、凹部が、レーザー光の照射により、樹脂基材を構成する樹脂が溶融し、その後、固化して形成される場合は、前述の特定の形状の凹部になるとともに、凹部の壁面がより滑らかになり、輝度の高い金属光沢を有する文字及び／又は図柄がより鮮明に、且つ浮き上がって見える加飾パネルとすることができる。
更に．樹脂層が、有色透光層又は不透光層である場合は、加飾部の色調を微妙に変化させることができ、優れた輝度及び立体感を有するとともに、より外観及び意匠性等に優れた加飾パネルとすることができる。
また、金属蒸着層の表面に樹脂隠蔽層が設けられている場合は、加飾部をより際だたせることができ、より優れた外観及び意匠性等を有する加飾パネルとすることができる。
【０００９】
本発明の加飾パネルの製造方法は、レーザー光の照射により、前述の特定の凹部を形成する凹部形成工程と、凹部等の表面上に金属蒸着層を設ける加飾部形成工程とを備える。そのため、輝度の高い金属光沢を有する文字及び／又は図柄が鮮明に表示され、且つ立体的に浮き上がって見える加飾パネルを、簡易な工程で容易に製造することができる。
また、樹脂基材がアクリル樹脂製であり、レーザー光が炭酸ガスレーザー光である場合は、これらの特定の樹脂とレーザー光とを組み合わせることで、樹脂基材をレーザー光の熱によって効率よく溶融させ、固化させることができ、凹部の横断面が円弧状になるとともに、その壁面がより滑らかになる。そのため、優れた輝度及び立体感を有するとともに、より外観及び意匠性等に優れた加飾パネルを容易に製造することができる。
更に、レーザー光の光路のうちの同方向であって、且つ隣り合う光路の各々の側端部の一部が重なっている場合は、幅広、幅狭等の種々の組み合わせからなり、特に所定の形状及び寸法等を有する図柄などを備える加飾部が形成された加飾パネルを容易に製造することができる。
【図面の簡単な説明】
【００１０】
【図１】樹脂基材の一部の断面図である。
【図２】樹脂基材と、その一面に設けられた加工前樹脂層との一部の断面図である。
【図３】樹脂基材と加工前樹脂層とを備える積層体に、加工前樹脂層の側からレーザー光が照射され、加工前樹脂層の一部が除去されるとともに、凹部が形成された様子を表す断面図である。
【図４】樹脂層及び凹部の各々の表面に金属蒸着層を設けて加飾部が形成された様子を表す断面図である。
【図５】図４の金属蒸着層の表面に樹脂隠蔽層が設けられた様子を表す断面図である。
【図６】凹部の横断面が円弧状であり、且つ凹部と、樹脂基材の一面との境界部が丸みを帯びていることを表すデジタル撮影して得られた画像に基づく断面図である。
【図７】凹部及び樹脂層の各々の表面に金属蒸着層及び樹脂隠蔽層が設けられた加飾パネルの一部を、樹脂基材の他面側からデジタル撮影し、拡大して表す画像に基づく平面図である。
【図８】本発明の加飾パネルの一部を樹脂基材の他面側からデジタル撮影して得られた画像に基づく平面図である。
【図９】加工前樹脂層が設けられた樹脂基材を、加工前樹脂層の側から切削加工した面の一部をデジタル撮影して得られた画像に基づく平面図である。
【図１０】図９の凹部及び樹脂層の各々の表面に金属蒸着層及び樹脂隠蔽層が設けられた比較のための加飾パネルの一部を、樹脂基材の他面側からデジタル撮影して得られた画像に基づく平面図である。
【発明を実施するための形態】
【００１１】
以下、図も参照しながら、本発明を詳しく説明する。
［１］加飾パネル
本発明の加飾パネル（図４の加飾パネル１０１、図５の加飾パネル１００等参照）は、樹脂基材１と、樹脂基材１の一面１ａに形成されている凹部３と、樹脂基材１の一面１ａのうちの凹部３が形成されていない箇所に設けられている樹脂層２と、樹脂層２及び凹部３の各々の表面上に設けられている金属蒸着層４と、を備える。また、凹部３は横断面が円弧状（図３、６等参照）であり、凹部３の、樹脂基材１の一面１ａとの境界部が丸みを帯びている（図３、６の符号３ａの丸みを帯びている境界部参照）。
【００１２】
前記「樹脂基材１」（図１参照）は、その一面１ａに凹部３を形成し、樹脂層２を設けることができ、加飾パネル１００等の基板としての機械的強度及び耐候性等を有しておればよく、材質は特に限定されない。樹脂基材１は成形が容易な熱可塑性樹脂を用いて作製することが好ましく、この熱可塑性樹脂としては、各種の樹脂を特に限定されることなく用いることができる。熱可塑性樹脂としては、ポリメチルメタクリレート等のアクリル系樹脂、アクリロニトリル−ブダジエン−スチレン共重合樹脂（ＡＢＳ樹脂）、ポリスチレン、アクリロニトリル−スチレン共重合樹脂等のスチレン系樹脂、ポリカーボネート樹脂、ポリエチレンテレフタレート、ポリブチレンテレフタレート等のポリエステル系樹脂、ナイロン６、ナイロン６６等のポリアミド系樹脂、ポリエチレン、ポリプロピレン等のポリオレフィン系樹脂などが挙げられる。これらの熱可塑性樹脂のうちでは、透明性が高く、優れた外観を有する加飾パネル１００等とすることができるアクリル系樹脂が好ましい。
【００１３】
樹脂基材の作製方法も特に限定されず、前述の各種の熱可塑性樹脂を用いて、押出成形法、射出成形法、圧縮成形法等の各種の成形方法により作製することができる。これらの作製方法は、樹脂基材の形状、寸法及び用途等により適宜選択して採用することが好ましい。また、樹脂基材の形状、寸法及び用途も特に限定されず、用途としては、化粧品容器等の各種容器の蓋及び本体、携帯電話等の電子機器の筐体、パチンコ等の遊技機部品、自動車等の内装部品及び家電製品等の装飾部品などの、優れた外観及び高級感等を必要とする各種製品が挙げられ、各々の製品によって所定の形状及び寸法とすることができる。
【００１４】
熱可塑性樹脂として、特に好ましいアクリル系樹脂を用いる場合、押し出し製法により製造されたアクリル樹脂基材１でもよく、キャスト法により製造されたアクリル樹脂基材１でもよいが、押し出し製法により製造されたアクリル樹脂基材１が好ましい。これは、アクリル系樹脂原料の組成等にもよるが、押し出し製法により製造されたアクリル樹脂を用いてなる樹脂基材１では、通常、後述の凹部の壁面をより滑らかにすることができるからである。
【００１５】
樹脂基材１の一面１ａには前記「凹部３」が形成されている。この凹部３は、横断面が円弧状であり（図３、６等参照）、凹部３の、樹脂基材１の一面１ａとの境界部が丸みを帯びている（図３、６の符号３aの丸みを帯びている境界部参照）。このように、凹部３は、全体として円弧状面によって形成されており、樹脂基材１の他面側から入射した光が、後述する金属蒸着層４によって乱反射し、輝度の高い金属特有の光沢がより強くなるとともに、立体的に浮き上がって見える加飾パネル１００等とすることができる。
【００１６】
凹部３の幅は形成される文字及び／又は図柄によって所定幅とすることができる。また、凹部３の深さは特に限定されないが、５０〜２５０μｍ、特に６０〜２００μｍ、更に７０〜１５０μｍとすることができる。凹部３の深さが５０〜２５０μｍであれば、より優れた金属光沢を有する加飾パネル１００等とすることができる。また、凹部３の特に樹脂基材１の表面１ａとの境界部３ａは気泡を有していてもよい。このように気泡を有している場合、特に境界部３ａの近傍で、入射した光が乱反射し、より輝度の高い金属光沢を有する加飾パネル１００等とすることができる。尚、凹部３の深さは、樹脂基材１の厚さの１／２以下、特に１／３以下であることが好ましく、凹部３が深過ぎると、加飾パネル１００等の強度が低下し、破損し易くなる傾向があり、好ましくない。
【００１７】
凹部３の形成方法は特に限定されないが、横断面が円弧状の凹部３とするためには、レーザー光の照射による形成方法が好ましい。レーザー光の照射であれば、樹脂基材１を構成する樹脂がレーザー光の熱により溶融し、その後、固化して凹部３が形成される。このように、樹脂の溶融、固化により凹部３を形成した場合、横断面が円弧状であり、且つ樹脂基材１の一面１ａとの境界部が丸みを帯びている凹部３を容易に形成することがきるとともに、粗度が極めて小さい滑らかな表面を有する凹部３とすることができる。これによって、より優れた外観を有する加飾パネル１００等とすることができる。
【００１８】
前記「樹脂層２」は、樹脂基材１の一面１ａのうちの凹部３が形成されていない箇所に設けられている。樹脂層２を設ける方法は特に限定されないが、通常、後述する加飾パネルの製造方法のように、樹脂基材１の一面１ａの全面に設けられた加工前樹脂層２ａにレーザー光Ｌを照射して凹部３を形成するときに、レーザー光Ｌが照射されなかった残部として設けることができる。また、樹脂層２は、無色の透光層でなければよく、有色透光層又は不透光層とすることができ、その色調は特に限定されないが、黒色の透光層又は不透光層であることが好ましい。尚、加工前樹脂層２ａについては、後記［２］加飾パネルの製造方法において詳述する。
【００１９】
樹脂基材１及び凹部３の各々の表面上に設けられる前記「金属蒸着層４」は、金属光沢を有し、優れた外観を備える加飾パネル１００等とすることができればよく、その材質は特に限定されない。金属蒸着層４の形成に用いる金属としては、アルミニウム、金、銀、クロム、ニッケル、インジウム、スズ及び亜鉛等が挙げられる。これらの金属のうちでは、特に優れた外観を有する加飾パネル１００等とすることができるアルミニウム、金、銀、クロムが好ましく、アルミニウムがより好ましい。
【００２０】
金属蒸着層４の厚さも特に限定されず、１５〜３５μｍ、特に２０〜３０μｍとすることができる。金属蒸着層４の厚さが１５〜３５μｍであれば、凹部３及び樹脂層２の各々の表面の全面を十分に被覆することができ、且つ金属蒸着層４の凹部３及び樹脂層２のそれぞれの表面との被着面が十分に平滑になり、輝度の高い金属光沢を有し、立体感のある優れた外観を備える加飾パネル１００等とすることができる。
【００２１】
金属蒸着層４は、そのまま加飾パネル１０１（図４参照）の裏面、即ち、人が文字及び／又は図柄を視認する側と反対側の外面としてもよいが、加飾パネル１０１には裏面側からバックライトが照射されることがあるため、金属蒸着層４の表面には樹脂隠蔽層５が設けられていることが好ましい。また、樹脂隠蔽層５を設けることで、金属蒸着層４の剥離、破損等を防止することもできる。樹脂隠蔽層５は、十分な隠蔽という観点で、濃色であることが好ましく、色調は黒色であることがより好ましい。樹脂隠蔽層５の材質は樹脂であることを除いて特に限定されない。この樹脂隠蔽層５は、例えば、金属蒸着層４の表面に塗布された塗料を硬化させて形成することができ、この場合、その材質は用いられる塗料に含有される樹脂と同材質になる。この塗料は特に限定されず、後述する加工前樹脂層２ａの形成に用いる各種の塗料が挙げられ、裏面が十分に隠蔽され、優れた外観を有する加飾パネル１００（図５参照）とすることができるアクリルウレタン樹脂塗料が好ましい。
【００２２】
また、金属蒸着層４は、樹脂層２及び凹部３の各々の表面に直接設けてもよいが、樹脂層２及び凹部３の各々の表面に、有色透光層が形成され、この有色透光層の表面に金属蒸着層４が設けられていてもよい。有色透光層の色調は特に限定されず、加飾パネル１００等の外観などを勘案して適宜の色調に設定することができる。また、有色透光層は、塗装、印刷等により設けることができる。例えば、塗装の場合、後述する加工前樹脂層２ａを設けるときと同様の各種の塗料を用いることができ、塗膜を所定の温度で所要時間加熱する等の通常の方法により形成することができる。
尚、本明細書における「透光層」とは、ＪＩＳ  Ｋ  ７３６１による全光線透過率が５％以上、特に２０％以上であることを意味し、「不透光層」及び「隠蔽層」とは、ＪＩＳ  Ｋ  ７３６１による全光線透過率が５％未満（０％以上）であることを意味する。
【００２３】
［２］加飾パネルの製造方法
本発明の加飾パネル１００、１０１（図４、５及び８参照）の製造方法は、凹部形成工程と、加飾部形成工程と、を備える。
前記「凹部形成工程」では、樹脂基材１（図１参照）と、この樹脂基材１の一面１ａの全面に設けられた加工前樹脂層２ａと、を備える積層体（図２参照）に、加工前樹脂層２ａの側からレーザー光Ｌを照射し、加工前樹脂層２ａの一部を除去して樹脂層２を設けるとともに、樹脂基材１のうちの除去された加工前樹脂層２ａの下面であった箇所に、凹部３を形成する（図３参照）。
【００２４】
前記「積層体」は、樹脂基材１と、樹脂基材１の一面１ａの全面に設けられた加工前樹脂層２ａと、を有する。また、前記「樹脂基材１」は、前記［１］における樹脂基材１と同様に、各種の熱可塑性樹脂を用いて作製することができ、この熱可塑性樹脂としては、前述の各種の熱可塑性樹脂を用いることができ、アクリル系樹脂が特に好ましい。樹脂基材１の作製方法も特に限定されず、前述と同様に、各種の方法により作製することができ、これらの作製方法は、樹脂基材１の形状、寸法及び加飾パネル１００等の用途などにより適宜選択して採用することが好ましい。
【００２５】
前記「加工前樹脂層２ａ」を設ける方法は特に限定されないが、塗装及び印刷等の方法により設けることができる。例えば、塗装の場合、樹脂基材１の一面１ａに塗布された塗料を硬化させることにより形成することができる。加工前樹脂層２ａの材質も特に限定されないが、塗装では、加工前樹脂層２ａの材質は用いられる塗料に含有される樹脂等と同材質になる。用いる塗料は特に限定されず、アクリルウレタン樹脂塗料、エポキシウレタン樹脂塗料、不飽和ポリエステル樹脂塗料、アクリル樹脂塗料、エポキシ樹脂塗料、及びメラミン樹脂塗料等の各種の塗料を用いることができる。これらの塗料のうちでは、優れた外観を有する加飾パネル１００等とすることができるアクリルウレタン樹脂塗料が好ましい。
【００２６】
加工前樹脂層２ａは、塗装の場合、各々の塗料を所定の方法で樹脂基材１に塗布し、所定の温度で所要時間加熱する等の方法により形成することができる。未硬化層は、塗料の種類等により定められた通常の条件で硬化させればよく、過度に高温、長時間の加熱は、塗料に含有される樹脂の熱劣化等を生じることがあり、好ましくない。
【００２７】
また、加熱等により加工前樹脂層２ａを構成する樹脂に架橋構造が導入される塗料の場合は、適度に架橋させる必要がある。適度な架橋であれば、加工前樹脂層２ａを形成した後、例えば、１４日間程度経過してからレーザー光Ｌを照射しても、経時による輝度の低下等がなく、優れた外観が維持される加飾パネル１００等とすることができる。一方、過度に架橋させると、レーザー光Ｌを照射しても容易に溶融せず、横断面が円弧状であり、且つ壁面が滑らかな凹部３を形成することができず、より強力なレーザー光Ｌを照射したときは、樹脂が劣化することがある。
【００２８】
積層体に、加工前樹脂層２ａの側から照射されるレーザー光Ｌの種類は、照射することにより凹部３を形成し、樹脂層２を設けることができればよく、特に限定されない。レーザーには、ガスレーザー、固体レーザー、半導体レーザー等があるが、樹脂を用いてなる薄層に必要な加工を加えることができる低出力のレーザーとしては、例えば、ガスレーザーの１種である炭酸ガスレーザーを用いることができる。このレーザーとしては、出力の低い特別仕様の炭酸ガスレーザー、例えば、１回の照射では深さ１００μｍ程度の凹部３の形成が限界であるような低出力の炭酸ガスレーザーを用いることが好ましい。
【００２９】
加工前樹脂層２ａの一部にレーザー光Ｌを照射することにより、加工前樹脂層２aのうちのレーザー光Ｌが照射された部位が除去され、樹脂層２が設けられるとともに、凹部３が形成される。レーザー光Ｌは、文字及び／又は図柄の幅によって、１回又は略同方向に複数回走査させて照射することができる。また、所定角度で交わる方向に１回又は複数回走査させて照射することもできる。このように、レーザー光Ｌの照射が交差する箇所では、文字及び／又は図柄がより浮き上がって見え、より立体感のある加飾パネル１００等とすることができる。略同方向に複数回、レーザー光Ｌを走査させる場合、隣り合う光路の各々の側端部の一部が重なっていることが好ましい。これにより、所定の幅、書体及び形状を有する文字及び／又は図柄となる凹部３を、容易に、且つ効率よく形成することができる。
【００３０】
また、レーザー光Ｌのスポット径及び同方向に複数回走査させるときのピッチも、所定の文字及び／又は図柄が形成され、輝度の高い金属光沢を有するとともに、立体感のある加飾部が形成される限り、特に限定されない。レーザー光Ｌのスポット径は１００〜３００μｍであればよく、１４０〜２６０μｍ、特に１６０〜２２０μｍであることが好ましい。更に、レーザー光Ｌの光路のうちの略同方向であって、且つ隣り合う光路の各々の中心線の間の距離（この距離を「ピッチ」とする。）は、このピッチ（Ｐ）とスポット径（Ｄ）との百分率［（Ｐ／Ｄ×１００（％）］が５％〜７４％、特に２０％〜５９％、更に３０％〜４９％となる距離であることが好ましい。レーザー光Ｌのスポット径が１００〜３００μｍであるとともに、Ｐ／Ｄが５％〜７４％、特に３０％〜４９％であれば、より優れた外観を有する加飾部を、容易に、且つより効率よく形成することができる。
【００３１】
レーザー光Ｌの走査速度は、レーザー光Ｌの出力を勘案し、下記の式により表されるレーザー照射量が適正な範囲となるように調整することが好ましい。レーザー照射量が過少であると、輝度の高い加飾部を形成することができないことがある。一方、レーザー照射量が過多であるときも、十分に輝度の高い金属光沢を有する加飾部を形成することができないことがある。
レーザー照射量（Ｊ/ｍｍ）＝レーザー出力（Ｗ）／走査速度（ｍｍ／分）
【００３２】
前記「加飾部形成工程」では、樹脂層２及び凹部３の各々の表面上に金属蒸着層４を設けて加飾部を形成する（図４参照）。
樹脂層２及び凹部３の各々の表面上に設けられる前記「金属蒸着層４」は、前記［１］において記述した金属蒸着層４と同様に、各種の金属を用いて形成することができ、この金属としては、前述のように、アルミニウム、金、銀、クロムが好ましく、アルミニウムがより好ましい。また、金属蒸着層４の厚さも特に限定されず、前記［１］における金属蒸着層４の厚さに係る記載をそのまま適用することができる。
【００３３】
金属蒸着層４を設ける方法は特に限定されず、基材に金属を蒸着して成膜する通常の方法により設けることができる。蒸着法としては、物理蒸着法と化学蒸着法とがあり、物理蒸着法としては、真空蒸着法、スパッタリング法及びイオンプレーティング法等が挙げられる。また、化学蒸着法としては、熱化学蒸着法、プラズマ化学蒸着法等が挙げられる。金属蒸着層４は、いずれの蒸着法によって成膜された蒸着層であってもよい。
【実施例】
【００３４】
以下、実施例により本発明を具体的に説明する。
実施例１
長さ２０ｍｍ、幅５０ｍｍ、厚さ３ｍｍの押し出し製法により製造されたアクリル樹脂製の樹脂基材の一面に、レベリング剤及びカップリング剤が配合されたアクリルウレタン樹脂塗料を塗布し、加熱して水を除去し、厚さ２０μｍの硬化膜（加工前樹脂層）を形成し、積層体を作製した。次いで、この積層体の幅方向の中央部の長さ方向に、加工前樹脂層の側から、レーザー加工装置が備えるレーザー発振器から発振される炭酸ガスレーザーを照射した。
【００３５】
用いた炭酸ガスレーザーのスポット径は２００μｍであり、樹脂基材の長さ方向の一端部から他端部へと同一箇所を直線的に２回走査させて照射した。これにより、加工前樹脂層のレーザー光が照射された部位が除去されて樹脂層が設けられるとともに、樹脂基材に凹部が形成された。凹部の幅は２２０μｍであり、深さは１６７μｍであった。また、凹部の横断面は円弧状であり、凹部の樹脂基材の一面との境界部は丸みを帯びていた（図３の模式的な図、及び図６参照）。その後、樹脂層及び凹部の表面に真空蒸着法によりアルミニウム蒸着層を形成した。次いで、アルミニウム蒸着層の表面に、黒色のアクリルウレタン塗料を塗布し、加熱して硬化させ、樹脂隠蔽層を形成した。このようにして製造した加飾パネルを樹脂基材の他面側から見たところ、輝度の高い金属光沢を有するとともに、立体感があり、優れた外観を備えていた。
【００３６】
実施例２
実施例１と同様にして積層体を作製し、この積層体の加工前樹脂層の側から、スポット径が２００μｍの炭酸ガスレーザーを、所定の模様が描かれるように、所定方向に所要回数走査させた。この場合、凹部の幅及び深さは箇所によって変化するが、凹部の横断面は円弧状であり、且つ凹部の端部、即ち、凹部の樹脂基材の一面との境界部は、全ての凹部で丸みを帯びていた。その後、実施例１と同様にして、樹脂層及び凹部の表面にアルミニウム蒸着層を形成し、次いで、アルミニウム蒸着層の表面に、黒色の樹脂隠蔽層を形成した。このようにして製造した加飾パネルを樹脂基材の他面側から見たところ、図８のように、輝度の高い金属光沢を有し、且つ模様が浮き上がって見え、優れた外観を有する加飾パネル１００であった。
【００３７】
比較例１
実施例１で用いた積層体の加工前樹脂層の側から機械的な切削法により加工し、樹脂層と、実施例１の場合に近似の幅及び深さを有する凹部とを形成した。形成された凹部は、横断面が横長の略長方形であった。その後、実施例１と同様にして、樹脂層及び凹部の表面にアルミニウム蒸着層を形成し、次いで、アルミニウム蒸着層の表面に、黒色の樹脂隠蔽層を形成した。このようにして製造した加飾パネルを樹脂基材の他面側から見たところ、凹部近傍の輝度は低く、光沢不足であり、立体感も全くなかった（図９，１０参照）。
【産業上の利用可能性】
【００３８】
本発明は、化粧品容器等の各種容器の蓋及び本体、携帯電話等の電子機器の筐体、パチンコ等の遊技機部品、自動車等の内装部品及び家電製品等の装飾部品などの、優れた外観及び高級感等を必要とする各種製品などの広範な分野において利用することができる。
【符号の説明】
【００３９】
１００、１０１；加飾パネル、１；樹脂基材、１ａ；樹脂層の一面、２；樹脂層、２ａ；加工前樹脂層、３；凹部、３ａ、凹部３のうちの樹脂基材の一面との境界部、４；金属蒸着層、５；樹脂隠蔽層、Ｌ；レーザー光。
【図１】
2013215998.tif 000003
【図２】
2013215998.tif 000004
【図３】
2013215998.tif 000005
【図４】
2013215998.tif 000006
【図５】
2013215998.tif 000007
【図６】
2013215998.tif 000008
【図７】
2013215998.tif 000009
【図８】
2013215998.tif 000010
【図９】
2013215998.tif 000011
【図１０】
2013215998.tif 000012